(57)【要約】【課題】建築物の室内の電磁波シールド施工に用いるための電磁波シールド性能を有する化粧材であって、金属箔や金属蒸着フィルムを使用しないので、取り扱いが容易であり、積層された異種の材料の間での曲げ強度の相違や水分による伸縮の相違などによる施工性不良の問題も改善されており、さらに、施工後乾燥するまでの時間も大幅に短縮された易施工電磁波シールド化粧材を提供する。【解決手段】片面に金属蒸着を施してある紙基材層に対して、蒸着面側に水性エマルジョン樹脂を主成分とし、水分吸放湿剤を含有する水性エマルジョン組成物により形成された化粧樹脂層を積層してなることを特徴とし、特に、前記水分吸放湿剤の平均粒径が、湿度２５％ＲＨにおいて０．１〜１０μｍであり、水を吸収して膨潤した状態での粒径拡大率が５倍以下であることを特徴とする易施工電磁波シールド化粧材である。【選択図】なし【特許請求の範囲】
【請求項１】
片面に金属蒸着を施してある紙基材層に対して、蒸着面側に水性エマルジョン樹脂を主成分とする水性エマルジョン組成物により形成された化粧樹脂層を積層してなる易施工電磁波シールド化粧材において、前記水性エマルジョン組成物が水分吸放湿剤を含有することを特徴とする易施工電磁波シールド化粧材。
【請求項２】
前記水分吸放湿剤の平均粒径が、湿度２５％ＲＨにおいて０．１〜１０μｍであり、水を吸収して膨潤した状態での粒径拡大率が５倍以下であることを特徴とする請求項１に記載の易施工電磁波シールド化粧材。
【発明の詳細な説明】
【０００１】
【発明の属する技術分野】
本発明は、電磁波シールド性能を有する化粧材に関するものである。
【０００２】
【従来の技術】
従来、建築物の室内の電磁波シールド工法としては、室内の壁、床、天井の前面に銅箔やアルミ箔等の導電性の金属箔を張り詰め、その上に壁紙、床敷材などの化粧材を施工する方法が知られている。また、通常の壁紙などの化粧材の裏面に、金属蒸着ポリエチレンテレフタレートフィルムと、裏打用の紙とを、予めこの順に貼り合わせた電磁波シールド化粧材も、既に知られている。
【０００３】
【特許文献１】
特開平１０−２１７３９７号公報
【特許文献２】
特開２０００−５４５２３号公報
【特許文献３】
実用新案登録第２５６７７９８号公報
【０００４】
しかしながら、金属箔は傷つきやすく、強度的にもろいため、施工や取り扱いに細心の注意と熟練が必要である。さらに、その上に化粧材を施工する際は、施工時間が増大してしまう欠点があった。また、化粧材の裏面に金属蒸着フィルムと紙とを貼り合わせた構成の化粧材は、製造工程が多くなり高コストとなること、各基材の折り曲げ強度が異なるので折り曲げると弱い層が破断すること、及び、水性接着剤を用いて施工する際、水分による伸縮が層間で異なることから、カール等の施工しにくさ及び施工後乾くまでに日数がかかるなどの問題があった。
【０００５】
上記の問題に鑑み、本発明者らは既に、片面に金属蒸着を施してある紙基材層に対して、蒸着面側に水性エマルジョン樹脂を主成分とする水性エマルジョン組成物により形成された化粧樹脂層を積層してなる易施工電磁波シールド化粧材を開発し、特願２００３−１１６５６０号として特許出願した。
【０００６】
上記の易施工電磁波シールド化粧材は、紙面の金属蒸着層が電磁波シールド性能を発現することは勿論のこと、単純な構成なので製造が容易であり、金属箔を使用しないので取り扱いが容易であり、金属箔や金属蒸着フィルムの様に曲げ強度が紙と大きく相違する材料層を含まないので、層間の曲げ強度の差により折り曲げると破断するといった問題もない。
【０００７】
しかも、金属蒸着層は紙面への蒸着であるから微細な孔部を多数有したものとなり、適度の透湿性を有しているから、紙基材層の裏面に塗工した水性接着剤の水分が金属蒸着層を透過して化粧樹脂層側へ抜けることができ、従って、金属箔やプラスチックフィルムを用いた化粧材と比較すれば、施工時の水分によるカールが抑えられると共に、壁面等への施工後の接着剤の乾燥が促進され、目開きやしわ等の問題も低減することができるという、優れた施工性を備えたものである。
【０００８】
しかし、金属蒸着層の透湿性は、上記の様に金属箔や金属蒸着フィルムと比較すれば格段に高いとは言っても、金属蒸着層を含まない、紙基材層の上に単に化粧樹脂層を設けたのみの構成の通常の化粧材と比較すれば、遥かに劣ることは否めない。従って、水性接着剤による施工時のカールのしにくさや、施工後の乾燥の速さは、金属箔や金属蒸着フィルムを用いた化粧材よりは遥かに改善され、実用可能な水準に達したとは言うものの、金属蒸着層を含まない通常の化粧材と比較すれば、十分満足すべき水準にあるとは言い難いものであった。
【０００９】
【発明が解決しようとする課題】
本発明は、従来の技術の上記問題を解決し、金属箔や金属蒸着フィルムを使用しないので、取り扱いが容易であり、積層された異種の材料の間での曲げ強度の相違や水分による伸縮の相違などによる施工性不良の問題も改善されており、さらに、施工後乾燥するまでの時間も大幅に短縮された易施工電磁波シールド化粧材を提供しようとするものである。
【００１０】
【課題を解決するための手段】
本発明の易施工電磁波シールド化粧材は、片面に金属蒸着を施してある紙基材層に対して、蒸着面側に水性エマルジョン樹脂を主成分とする水性エマルジョン組成物により形成された化粧樹脂層を積層してなる易施工電磁波シールド化粧材において、前記水性エマルジョン組成物が水分吸放湿剤を含有することを特徴とするものであり、特に、前記水分吸放湿剤の平均粒径が、湿度２５％ＲＨにおいて０．１〜１０μｍであり、水を吸収して膨潤した状態での粒径拡大率が５倍以下であることを特徴とするものである。
【００１１】
【発明の実施の形態】
以下、本発明について、詳細に説明する。
【００１２】
本発明で用いられる紙基材層としては、通常のアート紙、コート紙、無機紙、難燃紙等を用いることができる。
【００１３】
紙基材層に蒸着する金属としては、少なくとも２０ｄＢ以上の電磁波シールド性能をもたらす材料であれば特に限定されず、例えば、アルミニウム、銅、ニッケル等を用いることができる。
【００１４】
また、蒸着層の厚みとしては、電磁波シールド性能が、絶対値（電磁波シールド性能は通常マイナス値で表示され、絶対値が大きいほど性能がよい）で２０ｄＢ以上となる厚みであれば良く、０．０３μｍ〜５００μｍである。０．０３μｍ未満では、十分な電磁波シールド性能が得られない場合があり、５００μｍを超えると、施工する際に、しわ等の原因になるためである。
【００１５】
本発明で化粧樹脂層の形成に用いる水性エマルジョン組成物は、水性エマルジョン樹脂を主成分とし、水分吸放湿剤を含有するものであり、さらに必要に応じて充填材、発泡剤、その他の添加剤を適宜添加したものである。本発明の易施工電磁波シールド化粧材の代表例である壁紙の場合、電磁波シールド性能を有しない通常の壁紙の場合と同様に、充填材及び発泡剤が少なくとも添加される場合が多い。
【００１６】
本発明で使用する水性エマルジョン樹脂としては特に限定されないが、例えばアクリル酸エステル、芳香族ビニル化合物等の重合体や、スチレン−ブタジエンゴム系、酢酸ビニル系、エチレン−酢酸ビニル共重合体、シリコーン、ポリウレタン、ポリブテン等の少なくとも１種または２種以上からなり、構造上は特に限定しないが、通常の共重合体もしくはコア／シェルの２層構造、ブレンド等を用いることができる。
【００１７】
本発明で使用する水分吸放湿剤としては、水酸基やカルボキシル基等の親水性の官能基を多く含む比較的疎な構造の物質であって、自身の体積を超える多量の水分を内部に吸収貯蔵可能な物質であれば良く、具体的には公知の一般的な高吸水性ポリマー等が用いられ、例えば、デンプン−アクリル酸グラフト重合体、デンプン−アクリロニトリルグラフト重合体、セルロース−アクリロニトリルグラフと重合体、ポリビニルアルコール架橋重合体、ポリアクリル酸ナトリウム架橋体、アクリル酸メチル−酢酸ビニル共重合体ケン化物等が用いられる。また、馬鈴薯デンプンやデキストリン類等の天然物を用いることも可能である。さらに、水分を吸着保持可能な、大きな比表面積を有する多孔質の親水性無機物質の粒子も使用可能であり、例えば、シリカゲル、ゼオライト、珪藻土、焼成タルク等からなる粉体等を好適に使用することができる。これらの水分吸放湿剤は単独、もしくは２種以上混合して使用することができる。
【００１８】
また、水分吸放湿剤の平均粒径としては、湿度２５％ＲＨにおいて０．１〜１０μｍであり、水を吸収して膨潤した状態での粒径拡大率としては、５倍以下であることが好ましい。平均粒径が０．１μｍ以下であると、粒子が細かいために水性エマルジョン組成物が増粘してしまい、塗工適性が低下する。一方、平均粒径が１０μｍを超えたり、膨潤状態での粒径拡大率が５倍を超えるものであると、乾燥時と湿潤時とでの水分吸放湿剤の体積差が大きいために、化粧樹脂層の表面の意匠が崩れてしまうためである。
【００１９】
本発明の易施工電磁波シールド化粧材は、化粧樹脂層を形成する水性エマルジョン組成物に、水分吸放湿剤を配合したことにより、施工時に紙基材層の裏面に塗布した水性接着剤から紙基材層内に浸透した水分が、化粧樹脂層内の水分吸放湿剤に吸引され、紙基材層と化粧樹脂層との界面に存在する金属蒸着層を水分が透過するのが促進される結果、水性接着剤を塗工した状態においては、水分吸放湿剤を配合しない場合よりも多くの水分が化粧樹脂層内に移行する結果、紙基材層と化粧樹脂層との含水率差によるカールが緩和され、また、この化粧材を施工面に貼付した後には、水性接着剤の水分が金属蒸着層及び化粧樹脂層を透過して外気中へ揮散するのが促進される結果、施工後の乾燥時間が短縮される。
【００２０】
本発明で使用する充填剤としては、水酸化アルミニウム、水酸化マグネシウム、水酸化バリウム、炭酸カルシウム、炭酸マグネシウム、硫酸カルシウム、硫酸バリウム、珪砂、クレー、シリカ類、珪酸マグネシウムなどを挙げることができる。好ましくは水酸化アルミニウム、水酸化マグネシウム、炭酸カルシウムなどである。充填剤の添加量としては、水性エマルジョン樹脂１００重量部当たり５０〜３００重量部が好ましい。５０重量部未満の場合は難燃効果が十分に現れず、３００重量部を超えると化粧材の表面強度が弱くなる。
【００２１】
本発明で使用する発泡剤は、好ましくはマイクロカプセル発泡剤を用いる。これは、ポリアクリロニトリル、アクリロニトリル−アクリル酸メチル共重合体、メタクリル酸メチル−アクリロニトリル共重合体などからなる中空の殻部分の内部に、エタン、プロパン、ブタン、イソブタン、ペンタン、ヘキサン、ヘプタンなどの低沸点炭化水素を内包したもので、粒径は２〜３０μｍ程度の球体である。発泡剤の添加量は３〜２０重量部が好ましい。３重量部未満では発泡層のボリューム感が不足し、２０重量部を超えると発泡層の表面強度が弱くなる。
【００２２】
発泡剤の発泡開始温度は１２０℃〜１８０℃であることが好ましい。１８０℃を超えるものは発泡性に劣り、熱エネルギーコストも高くなる。一方、発泡開始温度が１２０℃未満の場合は、水性エマルジョン組成物の水分を乾燥させる為の乾燥温度下でも発泡が起き易くなり、良好な発泡層が得られない。
【００２３】
本発明で用いられる水性エマルジョン組成物には、例えば、着色剤、分散剤、ブロッキング防止剤、消泡剤、増粘剤などの添加剤を添加しても良い。
【００２４】
上記の水性エマルジョン組成物を、前述した紙基材層の金属蒸着面に塗工し、加熱発泡して化粧樹脂層を形成して得られるのが、本発明の易施工電磁波シールド化粧材である。
【００２５】
水性エマルジョン組成物の塗工方法としては、例えば、ナイフコーター、ノズルコーター、グラビアコーター、ロータリースクリーンコーター、リバースロールコーター等の塗工方法が挙げられる。
【００２６】
さらに、水性エマルジョン組成物層の表面に、水性エマルジョン樹脂を主成分とした発泡性インキ及び／又は非発泡性インキ等により、グラビア印刷法、オフセット印刷法、スクリーン印刷法等にて絵柄模様を印刷しても良い。
【００２７】
以上、本発明の易施工電磁波シールド化粧材の代表的な実施の形態について説明したが、本発明はこれに限定されるものではなく、その本旨を変更しない範囲において種々変形して実施することができる。
【００２８】
【実施例】
以下に実施例を示して本発明をさらに詳細に説明するが、本発明はこれによって限定されるものではない。
【００２９】
実施例１
坪量１００ｇ／ｍ２の難燃紙の表面に、アルミニウムを厚さ１μｍに蒸着し、その蒸着面に、下記の表１に示す組成の水性エマルジョン組成物（水分吸放湿剤を含む）を、乾燥後の塗布量が約１００ｇ／ｍ２になるようにバーコーターにて塗工し、オーブンにて１２０℃、２分間乾燥して、ベース層を得た。次に、ベース層上に水性インキを用いてグラビア印刷にて絵柄模様を形成したのち、２１０℃、３０秒間、エンボス加工を実施し、本発明の易施工電磁波シールド化粧材を得た。
【００３０】
得られた易施工電磁波シールド化粧材について、ＡＳＴＭ  ＥＳ７−８３に規定された近接電界測定及びアドバンテスト社のＴＲ１７３０１を使用した近接電界測定において、電磁波周波数範囲０〜１０００ＭＨｚにて測定した結果、全ての周波数について電磁波シールド性能（絶対値）は２０ｄＢ以上の値であった。
【００３１】
また、この易施工電磁波シールド化粧材の裏面に、壁紙施工用のデンプン糊を１５０ｇ／ｍ２（ｗｅｔ）塗布し、石膏ボードからなる壁下地の表面に施工して、乾燥時間すなわち接着時間（施工後、化粧材を剥がすと裏打紙である難燃紙が紙間剥離する様になるまでの時間）を評価した。この評価は温度２３±３℃、湿度６５±５％ＲＨの環境下にて行った。結果は下記の表２に示す。
【００３２】
比較例１
上記実施例１の水性エマルジョン組成物の組成を表１に示すように変更し（水分吸放湿剤を配合せず）、その他は上記実施例１と同じ条件で易施工電磁波シールド化粧材を得た。
【００３３】
得られたものについて上記実施例１と同じ条件で電磁波シールド性能を測定したところ、全ての周波数について２０ｄＢ未満の値であった。また、上記実施例１と同じ条件で乾燥時間の評価を行った。結果は下記の表２に示す。
【００３４】
【表１】
2004360196.tif 000002
【００３５】
【表２】
2004360196.tif 000003
【００３６】
【発明の効果】
本発明により、片面に金属蒸着を施してある紙基材層に対して、蒸着面側に水性エマルジョン樹脂を主成分とし、水分吸放湿剤を含有した水性エマルジョン組成物により形成した化粧樹脂層を積層したことにより、容易に施工でき、２０ｄＢ以上の電磁波シールド性能を有し、しかも乾燥時間を短縮できる施工性に優れた易施工電磁波シールド化粧材を得ることができた。